(57)【要約】【課題】  蛍光体を用いて構成されるＰＤＰ等の発光装置において、緑色の色特性を改善し、表示性能を向上させる。【解決手段】  緑色蛍光体として深い緑色発光の可能な蛍光体（Ｍｇ1-ｘ-ｅＺｎｘ）・Ｇａ２Ｏ４：Ｍｎ２+ｅを使用し、ＰＤＰ等の発光装置及び表示装置を構成する。前記式中において、成分Ｚｎの組成比を示すｘ、およびＭｎの組成比を示すｅは、それぞれ０＜ｘ≦１、０．００１≦ｅ≦０．２である。【選択図】  図２
2009016226.tif 000002
【特許請求の範囲】
【請求項１】
間隔をあけて対向配置された一対の基板と、
前記一対の基板間に設けられ、前記一対の基板間に形成された隔壁と、
前記一対の基板の対向面の少なくとも一方に配置される電極対と、
前記隔壁によって形成される空間内に封入され、前記電極対に印加された電圧による放電により紫外線を発生する放電ガスと、
前記空間内の前記一対の基板の対向面と前記隔壁の壁面上との少なくとも一方に形成され、前記紫外線により励起されて発光する蛍光体を含有する蛍光体層とから構成され、
前記放電ガスは組成比が６％以上となる量でＸｅガスを含んで構成されたガスであり、
前記蛍光体は、下記の一般式（１）で表されるＭｎ賦活蛍光体を含むことを特徴とするプラズマディスプレイ装置。
〔化１〕
（Ｍｇ1-ｘ-ｅＺｎｘ）・Ｇａ２Ｏ４：Ｍｎ２＋ｅ                （１）
（式中、成分Ｚｎの組成比を示すｘ、およびＭｎの組成比を示すｅは、それぞれ０＜ｘ≦１、０．００１≦ｅ≦０．２である）
【請求項２】
請求項１記載の発光装置において、
前記式（１）で表される前記Ｍｎ賦活蛍光体の前記成分Ｚｎの組成比を示すｘは０．０１≦ｘ≦０．２であることを特徴とするプラズマディスプレイ装置。
【請求項３】
請求項１〜２のいずれか一項に記載の発光装置において、
前記放電ガスは、組成比が１０％以上となる量でＸｅガスを含んで構成されたガスであることを特徴とするプラズマディスプレイ装置。
【請求項４】
請求項１〜３のいずれか一項に記載の発光装置において、
前記蛍光体膜は前記式（１）で表される前記Ｍｎ賦活蛍光体とともにＭｎ２＋で賦活されたＺｎ２ＳｉＯ４蛍光体を含有することを特徴とするプラズマディスプレイ装置。
【発明の詳細な説明】
【技術分野】
【０００１】
本発明は、表示装置であるプラズマディスプレイ装置に関し、紫外線、特に真空紫外領域の紫外線により励起され発光する蛍光体、特にＭｎ（マンガン）賦活の緑色蛍光体を用いて構成されたプラズマディスプレイ装置に関するものである。
【背景技術】
【０００２】
近年、テレビやパソコンモニターに代表される表示装置に対し、設置スペースを大きく取る必要がない薄型化への要望が高まりを見せている。そして、薄型化対応の可能な装置としてプラズマディスプレイ装置（ＰＤＰ（Plasma Display Panel）装置）や電界放射型ディスプレイ（ＦＥＤ；Field Emission Display）装置、バックライトと薄い液晶パネルとを組み合わせて表示装置を構成した液晶表示（ＬＣＤ；Liquid Crystal Display）装置などの開発が盛んに行われている。
【０００３】
その中でＰＤＰ装置は、発光装置としてプラズマディスプレイパネル（ＰＤＰ）を使用した表示装置である。プラズマディスプレイパネル（ＰＤＰ）は、希ガスを含む微小放電空間での負グロー領域で発生する紫外線（希ガスとしてキセノンを使用した場合は、中心波長１４７ｎｍおよび１７３ｎｍの波長域にある）を励起源としてその微小放電空間内に配設した蛍光体層中の蛍光体を励起し、その蛍光体から発光を促すことにより可視領域での発光を得る。ＰＤＰ装置では、この発光の量と色とを制御して表示に使用する。従って、蛍光体はＰＤＰ装置を構成する上で非常に重要な主要構成部材となる。この種の材料および技術に関する文献としては、例えば特許文献１、非特許文献１及び非特許文献２が挙げられる。
【０００４】
【特許文献１】特開２００４−１７６０１０号公報
【非特許文献１】蛍光体同学会編「蛍光体ハンドブック」  オーム社１９８７年  ＩＩＩ編  第７章３３０−３３５頁
【非特許文献２】蛍光体同学会編「蛍光体ハンドブック」  オーム社１９８７年  ＩＩＩ編  第２章２３１頁
【発明の開示】
【発明が解決しようとする課題】
【０００５】
近年、ＰＤＰ装置はその高い性能が認められ、ブラウン管を使用するタイプのモニターやテレビ（ＴＶ）を代替し、大型のフラットパネルディスプレイおよび薄型ＴＶとしての用途が急速に拡大している。その結果、更なる性能の向上が求められるようになっている。具体的には、ＴＶとしての表示機能を満足するための高輝度化、そして高輝度化を達成するための高発光効率化、映像を美しく表現するための広い表色性能、映画など動画コンテンツを視聴者が心地よく鑑賞するための動画特性の向上、家電としての使用が可能となる高い信頼性能などが求められている。
【０００６】
ＰＤＰ装置の高性能化を進めるにあたり、その特性の改善には装置の設計、構造及びそれらを構成する部材、特に使用される蛍光体の性能向上の果たす役割が大きい。従って、蛍光体に対しては、発光効率の向上、発光する光の色特性の向上および発光における応答特性の向上、さらには信頼性向上に結びつく耐劣化性能の向上が求められている。
【０００７】
従来、面放電型カラー表示ＡＣ−ＰＤＰ装置の蛍光体には、赤（Ｒ）、緑（Ｇ）および青（Ｂ）の各色の蛍光体が使用されているが、緑色蛍光体としては一般にＭｎ賦活の珪酸塩蛍光体Ｚｎ２ＳｉＯ４：Ｍｎ２＋が用いられている。このＭｎ賦活の珪酸塩蛍光体Ｚｎ２ＳｉＯ４：Ｍｎ２＋は、輝度及び発光効率に優れているのが特徴であるが、信頼性能に課題を有し、そのことが最近問題点として指摘されるようになっている。そして、色特性の向上についても課題として指摘され、同様に改善が求められている。
【０００８】
色特性の向上については、具体的には、より深い色味の緑色を発光することなどが求められる。より深い色味の緑色を発光することにより、蛍光体発光によって実現される表色性能を向上させ、ひいては表示装置の映像表現の性能をより向上することが可能となる。
【０００９】
より深い色味の緑色を発光する可能性があり、かつ、高信頼性を示す蛍光体としては、上記非特許文献２に示されたＭｇ１-ｅＧａ２Ｏ４：Ｍｎ２＋ｅが知られている。しかし、Ｍｇ１-ｅＧａ２Ｏ４：Ｍｎ２＋ｅをＰＤＰ装置に適用した場合、発光色が緑色として若干深すぎて青緑色に近く、若干の色味の改善が必要となる。すなわち、蛍光体の発光色を表すＣＩＥ（International Commission onIllumination）表色系における色度、その（ｘ、ｙ）座標におけるｘ値とｙ値について、ｘ値が若干大きい値であることが求められ、ｙ値を低下させること無く、そのような改善を可能とする技術が求められている。
【００１０】
また、現在、蛍光体材料の高性能化検討と併行してＰＤＰ装置の技術分野においては、高性能のＴＶ装置としてＰＤＰ装置の高発光効率化を目的とするプラズマディスプレイパネル（ＰＤＰ）構造の改善検討が進められている。
【００１１】
その一つの方法として、Ｎｅを主成分とする放電ガス中のＸｅガスの組成比を増加させ、発生するＸｅ２分子線を積極的に利用しようとする検討が盛んになされている。いわゆるＰＤＰパネルにおける「高キセノン濃度化」の技術トレンドであるが、通常、放電ガス中のキセノンガス組成比（４％程度）より多い組成比領域、例えば６％以上若しくはより高濃度である１０％以上の組成比領域でこうしたＰＤＰの発光高効率化を達成する検討がなされている。
【００１２】
このような技術開発の結果により高効率化が可能となったＰＤＰ装置は、単なる薄型の表示装置から、ブラウン管使用によるＴＶ装置を代替するフラットＴＶ装置としての使用形態がますます拡大することとなる。そして画質、特に動画性能向上に対する要求がますます高レベルになっており、従来はそれほど問題視がされなかった蛍光体の色特性がより着目されるようになり、特に上記の緑色蛍光体における色特性改善が強く求められる状況となっている。
【００１３】
その結果として、ＰＤＰにおける「高キセノン濃度化」の技術トレンド、ＰＤＰ装置のＴＶ用途拡大のトレンドにおいては、Ｍｎ（マンガン）賦活の珪酸亜鉛蛍光体Ｚｎ２ＳｉＯ４：Ｍｎ２＋に代替する、もしくはそれと混合して使用することによりＭｎ賦活の珪酸亜鉛蛍光体Ｚｎ２ＳｉＯ４：Ｍｎ２＋の一部を置換可能である色特性の優れた新しい緑色蛍光体が強く求められるようになっている。
【００１４】
その場合、新しい緑色蛍光体は、放電により発生する波長１４７ｎｍの紫外線に加え、ＰＤＰを高キセノン濃度化した場合に主要な蛍光体励起光源となるＸｅ２分子線、すなわち波長１７３ｎｍの紫外線によって効率良く励起され、良好な色味の蛍光をする蛍光体であることが必要となる。
【００１５】
本発明の目的は、色味特性の改善された緑色蛍光体を備えた高効率のＰＤＰ装置を提供することにある。
【００１６】
本発明の前記ならびにその他の目的と新規な特徴は、本明細書の記述および添付図面から明らかになるであろう。
【課題を解決するための手段】
【００１７】
本願において開示される発明のうち、代表的なものの概要を簡単に説明すれば、次のとおりである。
【００１８】
本発明にかかるプラズマディスプレイ装置は、間隔をあけて対向配置された一対の基板と、前記一対の基板間に設けられ、前記一対の基板間に形成された隔壁と、前記一対の基板の対向面の少なくとも一方に配置される電極対と、前記隔壁によって形成される空間内に封入され、前記電極対に印加された電圧による放電により紫外線を発生する放電ガスと、前記空間内の前記一対の基板の対向面と前記隔壁の壁面上との少なくとも一方に形成され、前記紫外線により励起されて発光する蛍光体を含有する蛍光体層とから構成され、
前記放電ガスは組成比が６％以上、好ましくは１０％以上となる量でＸｅガスを含んで構成されたガスであり、前記蛍光体は、下記の一般式（１）で表されるＭｎ賦活蛍光体を含み、下記式（１）中、成分Ｚｎの組成比を示すｘ、およびＭｎの組成比を示すｅは、それぞれ０＜ｘ≦１、０．００１≦ｅ≦０．２であることを特徴とする。
【００１９】
〔化１〕
（Ｍｇ1-ｘ-ｅＺｎｘ）・Ｇａ２Ｏ４：Ｍｎ２＋ｅ                （１）
そして、本発明のプラズマディスプレイ装置においては、前記式（１）で表される前記Ｍｎ賦活蛍光体の前記成分Ｚｎの組成比を示すｘが０．０１≦ｘ≦０．２であることがより好ましい。
【００２０】
ここで、本発明の発光装置においては、前記式（１）に示される前記蛍光体を含有する前記蛍光体層にＭｎ２＋で賦活されたＺｎ２ＳｉＯ４蛍光体が含有されていても良い。
【発明の効果】
【００２１】
本願において開示される発明のうち、代表的なものによって得られる効果を簡単に説明すれば以下のとおりである。
【００２２】
本発明に係るプラズマディスプレイ装置は、色特性に課題があるＭｎ賦活の珪酸亜鉛蛍光体Ｚｎ２ＳｉＯ４：Ｍｎ２＋に代替、もしくはそれと混合して一部を置換する使用の形態で、より深い緑色を発光可能な新規組成の緑色蛍光体であるＭｎ賦活の新緑色蛍光体を用いているため、優れた発光の色特性を達成できる。
【００２３】
また、本発明に係るプラズマディスプレイ装置は、波長１４７ｎｍの紫外線励起条件に加え、「高キセノン濃度化」されたＰＤＰにおいて励起源として主要な役割を果たす波長１７３ｎｍの真空紫外線による励起条件でも発光の色特性に優れ、効率が良好な新規組成のＭｎ賦活新緑色蛍光体を用いているため、高色特性且つ高効率性能を得ることができる。
【００２４】
また、本発明に係るプラズマディスプレイ装置は、色特性と効率に優れているため、優れた映像表示を実現することができる。
【発明を実施するための最良の形態】
【００２５】
従来のＰＤＰ用緑色蛍光体はＭｎ賦活の珪酸亜鉛蛍光体Ｚｎ２ＳｉＯ４：Ｍｎ２＋であり、良好な発光効率を示すものの、課題の一つとして発光の色味の改善が指摘されている。すなわち、蛍光体の発光色を表すＣＩＥ（International Commission onIllumination）表色系における色度、その色度の（ｘ、ｙ）座標におけるｘ値について、ｘ値＝０．２４程度と大きい値を示し、ｘ値をより小さく調整し、より深い色を発光するよう改善することを求めている。
【００２６】
そして、こうした色味の改善可能性のある別の緑色蛍光体として、より深い色味を示してより好ましい緑色を発光する可能性があるＭｇ1-eＧａ２Ｏ４：Ｍｎ２＋ｅに着目している。
【００２７】
しかし、Ｍｇ１-ｅＧａ２Ｏ４：Ｍｎ２＋ｅについては、後に詳述するように、検討の結果、PDP装置において使用される真空紫外線の励起による発光では、色度座標におけるx値が０．１１程度であり、Ｚｎ２ＳｉＯ４：Ｍｎ２＋のｘ値に比べて小さく、発光色が緑色として若干青緑色がかって現れ、色味改善をすることが望ましいことがわかった。かかる改善によって、より美しい発色のＰＤＰ装置を構成することが可能となる。
【００２８】
すなわち、色度の（ｘ、ｙ）座標におけるｘ値とｙ値について、ｘ値が若干大きい値であることを必要とし、ｙ値を低下させてＰＤＰ装置の表色範囲を狭めること無くｘ値を調整し、より大きな値とするような改善技術を求めている。
【００２９】
そこで、本発明者は、Ｍｇ１-ｅＧａ２Ｏ４：Ｍｎ２＋ｅに着目し、これをベース組成として上記改善を希求し、組成の改良、および新規な組成の蛍光体材料の合成に努めた。
【００３０】
その結果、本発明者は、「高キセノン濃度化」されたPDP装置で主に使用する波長１４７ｎｍおよび１７３ｎｍの真空紫外線励起条件で発光色のｘ値を大きくする蛍光体技術を見出し、その結果、Ｍｇ１-ｅＧａ２Ｏ４：Ｍｎ２＋ｅベース組成として、高効率かつｘ値が大きくなった蛍光体を実現し、それを使用して色の優れた発光装置、ひいては色再現性能に優れた表示装置を実現した。
【００３１】
新規に実現した緑色蛍光体は、下式（１）で表される蛍光体である。
【００３２】
〔化２〕
（Ｍｇ１-ｘ-ｅＺｎｘ）・Ｇａ２Ｏ４：Ｍｎ２＋ｅ                （１）
式（１）中、成分Ｚｎの組成比を示すｘ、およびＭｎの組成比を示すｅは、それぞれ０＜ｘ≦１、０．００１≦ｅ≦０．２であることを特徴とする。
【００３３】
本発明者は、Ｍｇ１-ｅＧａ２Ｏ４：Ｍｎ２＋ｅをベース組成として、その母体骨格成分であるＭｇ元素の一部をＺｎで置換することにより新規な蛍光体を得、そして、蛍光体の発光特性である、真空紫外線励起による発光の色度のｘ値を大きくさせることに成功した。そして、その結果、真空紫外線励起した場合の発光の色が緑色としてより美しく好ましいものとすることができることを見出した。
【００３４】
この時、Ｚｎの置換量については、上記式（１）の表記に従うと、成分Ｚｎの組成比として表され、下記に詳述するように、ｙ値を低下させてＰＤＰ装置の表色範囲を狭めること無くｘ値を調整して大きくすることが可能である０．０１≦ｘ≦０．２であることがより好ましい。
【００３５】
上記の技術を支持する検討として、本発明者は、本発明を構成する新規蛍光体の例である（Ｍｇ０．７９Ｚｎ０．２０）・Ｇａ２Ｏ４：Ｍｎ２＋０．０１と、（Ｍｇ０．５９Ｚｎ０．４０）・Ｇａ２Ｏ４：Ｍｎ２＋０．０１とを用い、ベースとなるＭｇ０．９９Ｇａ２Ｏ４：Ｍｎ２＋０．０１を比較例として、定法に従い中心発光波長１４７ｎｍ及び１７３ｎｍの真空紫外線エキシマランプを励起光源に用いて発光特性を評価した。
【００３６】
その結果、中心発光波長１４７ｎｍの真空紫外線エキシマランプを励起光源に用いて発光特性を評価した場合、蛍光体の発光色を表すＣＩＥ色度座標における色度点は、ｘ値及びｙ値がそれぞれ、比較例である蛍光体Ｍｇ０．９９Ｇａ２Ｏ４：Ｍｎ２＋０．０１において（ｘ，ｙ）＝（０．１１，０．６８）であるのに対し、（Ｍｇ０．７９Ｚｎ０．２０）・Ｇａ２Ｏ４：Ｍｎ２＋０．０１では（ｘ，ｙ）＝（０．１２，０．６８）となり、（Ｍｇ０．５９Ｚｎ０．４０）・Ｇａ２Ｏ４：Ｍｎ２＋０．０１は（ｘ，ｙ）＝（０．１４，０．４９）となって、本実施の形態の例である新規緑蛍光体は発光色緑の色度ｘ値が比較例に比べ大きくなっていることがわかった。
【００３７】
次に、中心発光波長１７３ｎｍの真空紫外線エキシマランプを励起光源に用いて発光特性を評価した場合、蛍光体の発光色を表すＣＩＥ色度座標における色度点は、ｘ値及びｙ値がそれぞれ、比較例である蛍光体Ｍｇ０．９９Ｇａ２Ｏ４：Ｍｎ２＋０．０１において（ｘ，ｙ）＝（０．１１，０．６８）であるのに対し、（Ｍｇ０．７９Ｚｎ０．２０）・Ｇａ２Ｏ４：Ｍｎ２＋０．０１では（ｘ，ｙ）＝（０．１２，０．６８）となり、（Ｍｇ０．５９Ｚｎ０．４０）・Ｇａ２Ｏ４：Ｍｎ２＋０．０１は（ｘ，ｙ）＝（０．１４，０．５３）となって、本実施の形態の例である新規緑蛍光体は発光色緑の色度ｘ値が比較例に比べ大きくなっていることがわかった。
【００３８】
以上の結果のまとめとして、波長１４７ｎｍ及び１７３ｎｍの両励起条件における比較例：Ｍｇ０．９９Ｇａ２Ｏ４：Ｍｎ２＋０．０１の発光色のｘ値及びｙ値をそれぞれ基準値である１００とし、本実施形態の例である（Ｍｇ０．７９Ｚｎ０．２０）・Ｇａ２Ｏ４：Ｍｎ２＋０．０１と、（Ｍｇ０．５９Ｚｎ０．４０）・Ｇａ２Ｏ４：Ｍｎ２＋０．０１の波長１４７ｎｍ及び１７３ｎｍの両励起条件における発光の色度のｘ値とｙ値の相対値を算出し、表にまとめたのが図１であり、算出した各相対値をＺｎ置換量に対しグラフ上にプロットをしたのが図２である。
【００３９】
すなわち、図２は、Ｚｎの置換量に対し、Ｍｇ１-ｅＧａ２Ｏ４：Ｍｎ２＋ｅの波長１４７ｎｍ及び１７３ｎｍの両条件で得られる発光の色度のｘ値とｙ値をそれぞれ相対的に比較したグラフである。
【００４０】
以上の結果より、この新規蛍光体は、色度のｘ値が比較例であるＭｇ０．９９Ｇａ２Ｏ４：Ｍｎ２＋０．０１より大きく、緑色蛍光体として、比較例が備える、発光色が青味を帯びるという問題点の軽減を実現していることが分かった。よって、この新規蛍光体は、ＰＤＰ装置用の緑色蛍光体としてより好ましい蛍光体であることが分かった。
【００４１】
また、以下に示すように、図１及び図２に示す結果は、Ｚｎ置換量が０．２モルまでは発光の色度ｙ値の低下は無く、ｘ値が増大すること、及び０．２モルを超えるとｙ値の低下が起こること、そしてさらに、その低下の程度は波長１７３ｎｍ励起条件のほうが波長１４７ｎｍ励起条件より小さいことを明確に示す。
【００４２】
具体的には、波長１４７ｎｍ及び１７３ｎｍの両励起条件において、Ｚｎ成分の置換量が組成比＝０．２モルまでは発光色のｙ値は比較例（相対値＝１００）と同等の値０．６８（相対値＝１００）を維持するが、０．２モルを超え、一例である０．４モル程度となると、ｘ値の増大効果はより大きくなるものの、ｙ値の低下が見られことがわかった。すなわち、表色範囲が狭くなること、よって、色再現性が低下する可能性があることもわかった。
【００４３】
このとき、（Ｍｇ０．５９Ｚｎ０．４０）・Ｇａ２Ｏ４：Ｍｎ２＋０．０１において、発光色の色度のｙ値は、波長１４７ｎｍ励起で０．４９（相対値＝８０）、波長１７３ｎｍ励起で０．５３（相対値＝８５）であり、波長１７３ｎｍ励起条件での方が比較例と比べたｙ値の低下程度が小さく、波長１７３ｎｍ励起条件の方が波長１４７ｎｍ励起条件に比べＺｎ置換量の増大に伴うｙ値の低下が小さいことがわかった。
【００４４】
詳細にデータを検討すると、（Ｍｇ０．７９Ｚｎ０．２０）・Ｇａ２Ｏ４：Ｍｎ２＋０．０１での発光色のｙ値は波長１４７ｎｍ励起条件で０．６８０（相対値＝９９．７）、１７３ｎｍ励起条件で０．６８３（相対値＝１００．３）であって、若干波長１７３ｎｍ励起条件のほうがｙ値は大きくなっていることがわかった。このことからも、本実施の形態の新規緑色蛍光体は、波長１７３ｎｍ励起の条件でより発光の色特性が優れること、そして、Ｚｎの置換量の増大に対するｙ値の低下程度が小さいことがわかった。
【００４５】
よって、本実施の形態である新規蛍光体は、Ｚｎの組成比が０．２モル以下のものまでがＰＤＰ用の緑色蛍光体として更に好ましいことが分かった。そして、真空紫外領域における波長１７３ｎｍ励起の条件下で使用されることがより好ましいことがわかった。
【００４６】
次に、Ｚｎ組成比(ｘ)の下限を０＜ｘと定めることについて説明を加える。本願においては、Ｚｎを添加することを前提し、Ｚｎの組成比（ｘ）の下限を０より大きい（０＜ｘ）と定めることは、蛍光体の合成時にＺｎ組成が含有されるよう意識的にＺｎ成分の原料を用いることを意味する。すなわち、Ｚｎ成分が組成化された本発明を構成する上記Ｅｕ賦活珪酸塩蛍光体の合成時に、明確にＺｎ成分の原料を使用して他の原料との調合をし、蛍光体合成を行うことを意味する。
【００４７】
一方、例えば別の組成のＭｇやＥｕからなる蛍光体の例であるが、通常のＭｇ成分やＥｕ成分を含有する蛍光体を合成する際に通常の原料として使用する蛍光体合成用Ｍｇ原料化合物やＥｕ原料化合物などには、微量の不純物として、Ｃａ成分原料が含まれる場合がある。すなわち、Ｃａ成分の含有を意図しないで合成されたＭｇもしくはＥｕ成分からなる蛍光体には、数ｐｐｍ〜数十ｐｐｍといった極微量のＣａ成分が含有されることがある。そのため、Ｃａ組成の含有を意図せず、その含有が組成式上明記されない蛍光体においても、分析等の手法により組成の詳細を解析すると、Ｃａ成分を含まれることが判明する場合がある。
【００４８】
従って、このような意図しない成分の含有、すなわち不純物として蛍光体中に特徴のある成分が含まれる場合と、発光輝度等性能の改善を目的として、Ｚｎ成分の含有を明確に意図し、さらにその組成比の最適範囲を明確にした本発明を構成する新規Ｍｎ賦活蛍光体とは、明確に区別される必要がある。かかる区別のためには、本発明を構成する新規蛍光体において、蛍光体の合成作業によりＺｎ成分の組成化を意図する際に、実質的に制御し得る量をＺｎ成分含有の下限とすることが好ましい。
【００４９】
よって、本発明を構成する新規Ｅｕ賦活珪酸塩蛍光体において、例えば純度９９．９％以上の高純度の合成原料を使用した場合でも、特定成分が不純物として含有され得る量は、数ｐｐｍ〜数十ｐｐｍ（１０００ｇ中、数ｍｇ〜数十ｍｇ）のオーダーであることを考慮し、また、１０ｇ程度の所謂実験室レベルでの少量の蛍光体合成時においても実質的に制御し得る量の下限が０．１ｍｇ程度（１０ｐｐｍ）であること、さらに、Ｍｇ化合物と対応するＺｎ化合物とでは通常分子量に大きな差が無いことなども併せて考慮し、Ｚｎ成分の含有量の下限を改めて設定することとする。
【００５０】
すなわち、本発明を構成する新規Ｅｕ賦活珪酸塩蛍光体においては、Ｚｎ成分の含有量を１００ｐｐｍ程度もしくはそれ以上とすることを想定し、Ｚｎの組成比（ｘ）の下限をｘ＝０．０００１とすることができる。
【００５１】
そして、意図しないで含有されてしまう場合と明確に区別し、また、より純度の低い蛍光体原料を使用した場合でも排除可能とすることを考慮すると、明確な区別を実現するためには、Ｚｎ成分の含有量の下限を上記値の１０倍程度とし、Ｚｎの組成比（ｘ）の下限をｘ＝０．００１とすることが好ましい。
【００５２】
そしてさらに、より純度の低い蛍光体原料を使用した場合に意図せずに含有され得る量を考慮すると、明確な区別を実現するためには、Ｚｎ成分の含有量の下限を上記の１００倍程度とし、Ｚｎの組成比（ｘ）の下限をｘ＝０．０１とすることが好ましい。
【００５３】
すなわち、本発明を構成する新規蛍光体において、発光の色特性、色度を考慮してＺｎ成分を添加すると共に、Ｚｎの組成比の最適範囲を明確化する場合、Ｚｎの組成比（ｘ）の下限をｘ＝０．０００１とすることができる。また、Ｚｎの組成比（ｘ）は、０．００１≦ｘとすることが好ましく、さらに０．０１≦ｘとすることがより好ましい。
【００５４】
以上、本願における０＜ｘ、その他、０．０１＜ｘ等の記載については、上記何れかの下限設定の場合を含めて開示するものとする。よって、例えば、波長１７３ｎｍの紫外線励起条件での輝度評価結果から、本発明を構成する上記Ｅｕ賦活珪酸塩蛍光体において、望ましいＺｎの含有量については、Ｚｎの組成比（ｘ）を０．０１≦ｘ≦０．２とすることがより好ましい。
【００５５】
また、賦活剤であるＭｎ成分の含有量についても、意図せずに含有され得る量を考慮して下限を定め、また、自己消光を制御して、所望の発光特性を得ることを目的として、上限を定めることにより、上記組成式（１）においてＭｎの組成比を示すｅは、０．００１≦ｅ≦０．２とすることが好ましい。
【００５６】
次に、輝度評価結果について検討した。中心発光波長１４７ｎｍの真空紫外線エキシマランプを励起光源に用いて発光特性を評価した場合、蛍光体の輝度は、比較例である蛍光体Ｍｇ０．９９Ｇａ２Ｏ４：Ｍｎ２＋０．０１での値を基準値１００として相対値で表すと、（Ｍｇ０．７９Ｚｎ０．２０）・Ｇａ２Ｏ４：Ｍｎ２＋０．０１では６３となり若干低下することがわかった。
【００５７】
そして、（Ｍｇ０．５９Ｚｎ０．４０）・Ｇａ２Ｏ４：Ｍｎ２＋０．０１では輝度の相対値は１６となって、本実施の形態の例である新規緑色蛍光体は、比較例に比べ輝度が低下することがわかった。
【００５８】
次に、中心発光波長１７３ｎｍの真空紫外線エキシマランプを励起光源に用いて発光特性を評価した場合、蛍光体の輝度は、比較例である蛍光体Ｍｇ０．９９Ｇａ２Ｏ４：Ｍｎ２＋０．０１での値を基準値１００として相対値で表すと、（Ｍｇ０．７９Ｚｎ０．２０）・Ｇａ２Ｏ４：Ｍｎ２＋０．０１では相対輝度値が６６となって若干低下することがわかった。しかし、輝度低下の程度は、波長１４７ｎｍ励起の場合に比べ、より小さいことがわかった。
【００５９】
また、（Ｍｇ０．５９Ｚｎ０．４０）・Ｇａ２Ｏ４：Ｍｎ２＋０．０１では輝度の相対値は１７となって、本実施の形態の例である新規緑色蛍光体は、比較例に比べ輝度が低下することがわかった。このとき、輝度低下の程度は波長１４７ｎｍ励起の場合に比べ、より小さいことがわかった。
【００６０】
以上の結果より、本実施形態の例である蛍光体は、Ｚｎ組成比の増大に伴い、比較例である蛍光体Ｍｇ０．９９Ｇａ２Ｏ４：Ｍｎ２＋０．０１に比べ輝度の低下が見られ、置換量０．２モルまでの組成範囲では若干の輝度低下があり、それを超える置換量では大きく輝度が低下することがわかった。そして、輝度の低下が見られるものの、本実施形態の例である蛍光体は、波長１７３ｎｍ励起条件のほうが輝度低下の程度は軽減されることがわかった。よって、ＰＤＰ用として、Ｚｎ置換量０．２モル以下とすること、そして、真空紫外領域における波長１７３ｎｍ励起の条件下で使用されることがより好ましいことがわかった。
【００６１】
なお、ＰＤＰにおける放電ガスの組成と放電により発生する紫外線強度の関係に関しては、放電ガス含有Ｘｅ（キセノン）成分の組成比が大きいほど放電により発せられる真空紫外線全体の強度が増すこと、及び発せられる真空紫外線における構成成分の比率が変化することがわかっている。
【００６２】
具体的には、放電ガス中のＸｅ組成比の変化により発生真空紫外線に含まれる波長１４７ｎｍの紫外線成分と波長１７３ｎｍの紫外線（Ｘｅ２分子線）成分の強度比率（Ｉ１７３／Ｉ１４７）が変化すること、すなわち、Ｘｅ組成比の増大に従って強度比率（Ｉ１７３／Ｉ１４７）が大きくなることがわかっている。
【００６３】
図３は、ＡＣ型ＰＤＰにおける放電ガス中のＸｅ組成比（％）と強度比率（Ｉ１７３）／Ｉ１４７）との関係を示すグラフである。
【００６４】
検討の結果、ＡＣ型ＰＤＰでは、Ｘｅ組成比４％ではＩ１７３／Ｉ１４７（４％）＝１．２であり、Ｘｅ組成比が１〜４％である通常仕様のＰＤＰでは、放電によって発生する真空紫外線に含まれる波長１４７ｎｍの紫外線成分と１７３ｎｍの紫外線成分との強度比率は波長１７３ｎｍ成分の強度が若干大きい程度から同等もしくはむしろ１７３ｎｍ成分の強度が小さい傾向にあることがわかっている。
【００６５】
そして更なる検討の結果、Ｘｅ組成比６％では放電によって発生する真空紫外線強度は増大すると共にＩ１７３／Ｉ１４７（６％）＝１．９と大幅に大きくなり、Ｘｅ組成比１０％では放電によって発生する真空紫外線強度は増大すると共にＩ１７３／Ｉ１４７（１０％）＝３．１と大幅に大きくなり、Ｘｅ組成比１２％では放電によって発生する真空紫外線強度は増大すると共にＩ１７３／Ｉ１４７（１２％）＝３．８と著しく大きくなることがわかった。
【００６６】
従って、通常仕様のＰＤＰより放電ガス中のＸｅ組成比の大きな、例えば６％のＸｅ組成比を持つ高キセノン化対応仕様のＰＤＰにおいては、波長１７３ｎｍの真空紫外線に対してより良い特性の発光を示す蛍光体の使用が好ましく、組成比６％を超えてＸｅ組成比がより高い１０％以上となった場合などにおいては、そのような特性の蛍光体に対する要求はより大きなものとなる。
【００６７】
よって、上記式（１）で表されるＭｎ賦活蛍光体を、Ｘｅ組成を含む放電ガスを用いたＰＤＰに使用した場合、波長１７３ｎｍの真空紫外線の励起条件で蛍光体において良好な発光特性が得られることから、発生するＸｅ２分子線を有効に利用できることになり、高性能のＰＤＰ装置の提供が可能となる。
【００６８】
更に、上記式（１）のＭｎ賦活蛍光体は、波長１４７ｎｍの真空紫外線の励起条件での発光特性と比較し、波長１７３ｎｍの真空紫外線の励起条件により得られる発光特性が優れることから、例えばＸｅ組成比が６％以上、より好ましくは更に波長１４７ｎｍ成分に対する波長１７３ｎｍの真空紫外線成分強度比が強い（Ｘｅ２分子線を積極的に利用する）Ｘｅ組成比１０％以上となる量でＸｅガスを含んで構成された放電ガスを使用する、いわゆる「高キセノン濃度化対応のＰＤＰ」の技術にもよく適合し、高キセノン濃度化された放電ガスを使用したＰＤＰにおいてより高性能の発光装置を構成することが可能となる。
【００６９】
以上に基づき、上記式（１）で表されるＭｎ賦活蛍光体を使用した本発明の実施の形態であるＰＤＰは以下のように構成できる。
【００７０】
図４は本実施の形態であるＰＤＰの構造を示す要部分解斜視図である。図５、図６及び図７は本実施の形態であるＰＤＰの構造を示す要部断面図である。
【００７１】
本発明の実施形態であるＰＤＰ１００は、いわゆる対向放電に対応するための構造を有しており、離間して対向配置された一対の基板１，６と、その基板６上に設けられてその一対の基板１，６が重ね合わされる時に基板１と基板６との間の間隔を保持する隔壁７と、一対の基板１，６の間に形成された空間内に封入され放電により紫外線を発生する放電ガス（図示せず）と、一対の基板１，６の対向面上に配設された電極２，９とを備える。なお、図５は電極２の延在する方向に沿った一断面を示したものであり、図６は電極２の延在する方向に沿った他の断面を示したものであり、図７は電極９の延在する方向に沿った一断面を示したものである。
【００７２】
そして、上記式（１）で表されるＭｎ賦活蛍光体が、前記一対の基板の内の一方の基板６の上及び隔壁７の表面で蛍光体層１０を構成する。そして、前記放電ガスは組成比が６％以上となる量でＸｅガスを含む放電ガスであり、放電により前記放電ガスから発生する波長１４７ｎｍ及び１７３ｎｍの真空紫外線により蛍光体層１０を構成する上記式（１）で表されたＭｎ賦活蛍光体が励起され、可視光を発光するよう構成されたことを特徴とする。
【００７３】
なお、図４、図６及び図７中で示された符合３のラインは、電極２と一体となって電極抵抗を低下させるために設けられた銀もしくはＣｕ−Ｃｒからなるバスライン３であり、符合４および８の層は誘電体層４，８であり、符合５の層は電極保護のために設けられた保護膜５である。
【００７４】
以下、本発明を実施するための最良の形態に対応する実施例を説明する。
【実施例】
【００７５】
本発明に係る実施例であるＰＤＰを製作するために、初めに本発明の主要な構成部材であるＭｎ賦活蛍光体の合成を行った。
【００７６】
第一に合成した蛍光体の組成式は（Ｍｇ０．７９Ｚｎ０．２０）・Ｇａ２Ｏ４：Ｍｎ２＋０．０１である。
【００７７】
合成は、まず、Ｇａ２Ｏ３を３．７４９ｇ（２０．００ｍｍｏｌ）、ＭｇＯを０．６２９ｇ（１５．６１ｍｍｏｌ）、ＭｎＣＯ３を０．０２３０ｇ（０．２００ｍｍｏｌ）、ＭｇＦ２を０．０１２５ｇ（０．２０１ｍｍｏｌ）、ＺｎＯを０．３２６ｇ（４．０１ｍｍｏｌ）、それぞれ量り取り、メノウ製の乳鉢中で十分に混合した。
【００７８】
その後、得られた混合物を高純度アルミナ製の耐熱容器に充填し、大気中１３５０℃で４時間焼成を行い、更にその後、還元雰囲気下１２００℃で３時間焼成を行った。得られた焼成物は粉砕後、水洗及び乾燥を行うことで上記組成の蛍光体を得た。
【００７９】
次に、蛍光体（Ｍｇ０．５９Ｚｎ０．４０）・Ｇａ２Ｏ４：Ｍｎ２＋０．０１を合成した。
【００８０】
合成法は概略前記のものと同様であり、Ｇａ２Ｏ３を１．８７４ｇ（１０．００ｍｍｏｌ）、ＭｇＯを０．２３４ｇ（５．８１ｍｍｏｌ）、ＭｎＣＯ３を０．０１１０ｇ（０．１００ｍｍｏｌ）、ＭｇＦ２を０．００６２ｇ（０．１００ｍｍｏｌ）、ＺｎＯを０．３２６ｇ（４．０１ｍｍｏｌ）、それぞれ量り取り、メノウ製の乳鉢中で十分に混合した。
【００８１】
その後、得られた混合物を高純度アルミナ製の耐熱容器に充填し、大気中１３５０℃で４時間焼成を行い、更にその後、還元雰囲気下１２００℃で３時間焼成を行った。得られた焼成物は粉砕後、水洗及び乾燥を行うことで上記組成の蛍光体を得た。
【００８２】
次に比較例として、蛍光体Ｍｇ０．９９Ｇａ２Ｏ４：Ｍｎ２＋０．０１を合成した。
【００８３】
合成は概略上記のものと同様であり、Ｇａ２Ｏ３を３．７４９ｇ（２０．００ｍｍｏｌ）、ＭｇＯを０．７９０ｇ（１９．６０ｍｍｏｌ）、ＭｎＣＯ３を０．０２３０ｇ（０．２００ｍｍｏｌ）、ＭｇＦ２を０．０１２５ｇ（０．２０１ｍｍｏｌ）、それぞれ量り取り、メノウ製の乳鉢中で十分に混合した。その後、得られた混合物を高純度アルミナ製の耐熱容器に充填し、大気中１３５０℃で４時間焼成を行い、更にその後、還元雰囲気下１２００℃で３時間焼成を行った。得られた焼成物は粉砕後、水洗及び乾燥を行うことで比較例である上記組成の蛍光体を得た。
【００８４】
次に、定法に従い中心発光波長１７３ｎｍの真空紫外線エキシマランプを励起光源に用いて、合成した蛍光体（Ｍｇ０．５９Ｚｎ０．４０）・Ｇａ２Ｏ４：Ｍｎ２＋０．０１及び蛍光体（Ｍｇ０．５９Ｚｎ０．４０）・Ｇａ２Ｏ４：Ｍｎ２＋０．０１の発光特性、特に輝度と発光色の色度を測定した。比較例として上記（Ｍｇ０．５９Ｚｎ０．４０）・Ｇａ２Ｏ４：Ｍｎ２＋０．０１の発光特性も併せて測定した。
【００８５】
中心発光波長１７３ｎｍの真空紫外線エキシマランプを励起光源に用いて発光特性を評価した結果、蛍光体の発光色を表すＣＩＥ色度座標における色度点は、ｘ値及びｙ値がそれぞれ、比較例である蛍光体Ｍｇ０．９９Ｇａ２Ｏ４：Ｍｎ２＋０．０１において（ｘ，ｙ）＝（０．１１，０．６８）であった。そして、（Ｍｇ０．７９Ｚｎ０．２０）・Ｇａ２Ｏ４：Ｍｎ２＋０．０１では（ｘ，ｙ）＝（０．１２，０．６８）であり、（Ｍｇ０．５９Ｚｎ０．４０）・Ｇａ２Ｏ４：Ｍｎ２＋０．０１は（ｘ，ｙ）＝（０．１４，０．５３）であった。得られた結果から、本実施例である新規緑色蛍光体は発光色緑の色度ｘ値が比較例に比べ大きくなっていることがわかった。
【００８６】
なお、詳細にデータを検討すると、（Ｍｇ０．７９Ｚｎ０．２０）・Ｇａ２Ｏ４：Ｍｎ２＋０．０１での発光色のｙ値は波長１７３ｎｍ励起条件で０．６８３であった。そして、比較例である蛍光体Ｍｇ０．９９Ｇａ２Ｏ４：Ｍｎ２＋０．０１においては、０．６８１であった。
【００８７】
得られた結果に基づき、波長１７３ｎｍの励起条件における比較例：Ｍｇ０．９９Ｇａ２Ｏ４：Ｍｎ２＋０．０１の発光色のｘ値及びｙ値をそれぞれ基準値である１００とし、本実施形態の例である（Ｍｇ０．７９Ｚｎ０．２０）・Ｇａ２Ｏ４：Ｍｎ２＋０．０１と、（Ｍｇ０．５９Ｚｎ０．４０）・Ｇａ２Ｏ４：Ｍｎ２＋０．０１との波長１７３ｎｍの両励起条件における発光の色度のｘ値とｙ値の相対値を算出した。結果は、図１の表と図２にまとめた。グラフ上に算出した各相対値をＺｎ置換量に対しプロットをしたのが図２である。
【００８８】
次に輝度特性については、比較例である蛍光体Ｍｇ０．９９Ｇａ２Ｏ４：Ｍｎ２＋０．０１での値を基準値１００として相対値で表すと、（Ｍｇ０．７９Ｚｎ０．２０）・Ｇａ２Ｏ４：Ｍｎ２＋０．０１では相対輝度値が６６となって若干小さい値となることがわかった。
【００８９】
また、（Ｍｇ０．５９Ｚｎ０．４０）・Ｇａ２Ｏ４：Ｍｎ２＋０．０１では輝度の相対値は１７となって、比較例に比べ輝度が小さい値となることがわかった。
【００９０】
次に、定法に従い中心発光波長１４７ｎｍの真空紫外線エキシマランプを励起光源に用いて、合成した蛍光体（Ｍｇ０．５９Ｚｎ０．４０）・Ｇａ２Ｏ４：Ｍｎ２＋０．０１及び蛍光体（Ｍｇ０．５９Ｚｎ０．４０）・Ｇａ２Ｏ４：Ｍｎ２＋０．０１の発光特性、特に輝度と発光色の色度を測定した。比較例として上記（Ｍｇ０．５９Ｚｎ０．４０）・Ｇａ２Ｏ４：Ｍｎ２＋０．０１の発光特性も併せて測定した。
【００９１】
中心発光波長１４７ｎｍの真空紫外線エキシマランプを励起光源に用いて発光特性を評価した結果、蛍光体の発光色を表すＣＩＥ色度座標における色度点は、ｘ値及びｙ値がそれぞれ、比較例である蛍光体Ｍｇ０．９９Ｇａ２Ｏ４：Ｍｎ２＋０．０１において（ｘ，ｙ）＝（０．１１，０．６８）であるのに対し、（Ｍｇ０．７９Ｚｎ０．２０）・Ｇａ２Ｏ４：Ｍｎ２＋０．０１では（ｘ，ｙ）＝（０．１２，０．６８）となり、（Ｍｇ０．５９Ｚｎ０．４０）・Ｇａ２Ｏ４：Ｍｎ２＋０．０１は（ｘ，ｙ）＝（０．１４，０．４９）となって、本実施例である新規緑色蛍光体は発光色緑の色度ｘ値が比較例に比べ大きくなっていることがわかった。
【００９２】
なお、詳細にデータを検討すると、（Ｍｇ０．７９Ｚｎ０．２０）・Ｇａ２Ｏ４：Ｍｎ２＋０．０１での発光色のｙ値は波長１４７ｎｍ励起条件で０．６８０であった。
【００９３】
得られた結果に基づき、波長１４７ｎｍの励起条件における比較例：Ｍｇ０．９９Ｇａ２Ｏ４：Ｍｎ２＋０．０１の発光色のｘ値及びｙ値をそれぞれ基準値である１００とし、本実施形態の例である（Ｍｇ０．７９Ｚｎ０．２０）・Ｇａ２Ｏ４：Ｍｎ２＋０．０１と、（Ｍｇ０．５９Ｚｎ０．４０）・Ｇａ２Ｏ４：Ｍｎ２＋０．０１との波長１４７ｎｍの両励起条件における発光の色度のｘ値とｙ値の相対値を算出した。結果は、上記と同様、図１の表と図２にまとめた。
【００９４】
次に輝度特性については、蛍光体の輝度は、比較例である蛍光体Ｍｇ０．９９Ｇａ２Ｏ４：Ｍｎ２＋０．０１での値を基準値１００として相対値で表すと、（Ｍｇ０．７９Ｚｎ０．２０）・Ｇａ２Ｏ４：Ｍｎ２＋０．０１では６３となり若干小さい値となることがわかった。
【００９５】
そして、（Ｍｇ０．５９Ｚｎ０．４０）・Ｇａ２Ｏ４：Ｍｎ２＋０．０１では輝度の相対値は１６となって、本実施の例である新規緑色蛍光体は、比較例に比べ輝度が小さい値となることがわかった。
【００９６】
以上の結果より、本実施の例である新規緑色蛍光体は、波長１４７ｎｍ及び１７３ｎｍの両励起条件において、Ｚｎ成分の置換量が組成比＝０．２モルまでは発光色のｙ値は比較例（相対値＝１００）と同等の値０．６８（相対値＝１００）を維持するが、０．２モルを超え、一例である０．４モル程度となると、ｘ値の増大効果はより大きくなるものの、ｙ値の低下が見られことがわかった。
【００９７】
このとき、（Ｍｇ０．５９Ｚｎ０．４０）・Ｇａ２Ｏ４：Ｍｎ２＋０．０１において、発光色の色度のｙ値は、波長１４７ｎｍ励起で０．４９（相対値＝８０）、波長１７３ｎｍ励起で０．５３（相対値＝８５）であり、波長１７３nm励起条件での方が比較例と比べたｙ値の低下程度が小さく、１７３nm励起条件の方が波長１４７nm励起条件に比べＺｎ置換量の増大に伴うｙ値の低下が小さいことがわかった。
【００９８】
詳細なデータに基づくと、（Ｍｇ０．７９Ｚｎ０．２０）・Ｇａ２Ｏ４：Ｍｎ２＋０．０１での発光色のｙ値は波長１４７ｎｍ励起条件で０．６８０（相対値＝９９．７）、１７３ｎｍ励起条件で０．６８３（相対値＝１００．３）であって、若干、波長１７３ｎｍ励起条件のほうがｙ値は大きくなっていることがわかった。
【００９９】
また、本実施例である蛍光体は、Ｚｎ組成比の増大に伴い、比較例である蛍光体Ｍｇ０．９９Ｇａ２Ｏ４：Ｍｎ２＋０．０１に比べ輝度の低下が見られ、置換量０．２モルまでの組成範囲では若干の輝度低下があり、それを超える置換量では大きく輝度が低下することがわかった。そして、輝度の低下が見られるものの、本実施例である蛍光体は、波長１７３ｎｍ励起条件のほうが輝度低下の程度は軽減されることがわかった。
【０１００】
次に、緑の蛍光体層を構成する緑色蛍光体として上記の蛍光体（Ｍｇ０．７９Ｚｎ０．２０）・Ｇａ２Ｏ４：Ｍｎ２＋０．０１を用い、図４に示す発光装置であるＰＤＰ１００を作製した。
【０１０１】
本実施例のような面放電型カラーＰＤＰ装置のＰＤＰ１００では、例えば一対の表示電極（電極２）のうちの一方（一般に、走査電極と呼ぶ）に負の電圧を，アドレス電極（電極９）ともう一方の残りの表示電極（電極２）に正の電圧（前記表示電極に印加される電圧に比して正の電圧）を印加することにより放電が発生し、これにより、一対の表示電極の間で放電を開始するための補助となる壁電荷が形成される（これを書き込みと称する）。この状態で一対の表示電極の間に、適当な逆の電圧を印加すると、誘電体層４（及び保護膜５）を介して、両電極２の間の放電空間で放電が発生する。
【０１０２】
放電終了後、前記一対の表示電極（電極２）に印加する電圧を逆にすると、新たに放電が発生する。これを繰り返すことにより継続的に放電が発生する（これを維持放電又は表示放電と呼ぶ）。
【０１０３】
本実施例であるＰＤＰ１００は，背面基板（基板６）上に、銀などで構成されているアドレス電極（電極９）と、ガラス系の材料で構成される誘電体層４を形成した後，同じくガラス系の材料で構成される隔壁材を厚膜印刷し、ブラストマスクを用いたブラスト除去により、隔壁７を形成する。
【０１０４】
次に、この隔壁７上に，赤、緑及び青の各蛍光体層１０を該当する隔壁７間の溝面を被覆する形で、順次ストライプ状に形成する。
【０１０５】
ここで、各蛍光体層１０は、赤、緑及び青に対応し、赤色蛍光体粒子４０重量部（ビヒクル６０重量部）、緑色蛍光体粒子４０重量部（ビヒクル６０重量部）、青色蛍光体粒子３５重量部（ビヒクル６５重量部）とし、それぞれビヒクルと混ぜて蛍光体ペーストとし、スクリーン印刷により塗布した後、乾燥及び焼成工程により蛍光体ペースト内の揮発成分の蒸発と有機物の燃焼除去を行って形成する。なお、本実施例で用いた蛍光体層１０は、中央粒径が３μｍ程度の各蛍光体粒子で構成されている。
【０１０６】
また、緑色以外の各色蛍光体の材料については，赤色蛍光体は（Ｙ，Ｇｄ）ＢＯ３：Ｅｕ蛍光体とＹ２Ｏ３：Ｅｕ蛍光体１：１の混合物であり、青色蛍光体はＢＡＭ（ＢａＭｇＡｌ１０Ｏ１７：Ｅｕ２＋）蛍光体である。
【０１０７】
次に、表示電極（電極２）、バスライン３、誘電体層４、及び保護膜５を形成した前面基板（基板１）と、背面基板（基板６）をフリット封着し、パネル内を真空排気した後に放電ガスを注入し封止する。その放電ガスは、組成比が１０％となる量でキセノン（Ｘｅ）ガスを含んで構成されたガスである。本実施例に係るＰＤＰ１００は、そのサイズが３型で一画素のピッチが１０００μｍ×１０００μｍである。
【０１０８】
次に、本発明に係る実施例である上記の蛍光体を用いた前記ＰＤＰを使用し、前記ＰＤＰを駆動する駆動回路と組み合わせて画像表示を行うよう構成された表示装置としてＰＤＰ装置を作製した。
【０１０９】
このＰＤＰ装置は、深い色の緑色による画像表示が可能で、画像の色が綺麗であり、表示性能に優れ、さらに高効率表示が可能であった。
【０１１０】
その結果、従来のＭｎ賦活の珪酸亜鉛蛍光体（Ｚｎ２ＳｉＯ４：Ｍｎ２＋）を使用した従来ＰＤＰ装置では問題であった緑色の色特性を向上することができ、優れた映像表示を実現できた。
【０１１１】
なお、本発明に係るＰＤＰにおいては、本発明を構成する新規Ｍｎ賦活蛍光体を使用し、従来の珪酸亜鉛蛍光体（Ｚｎ２ＳｉＯ４：Ｍｎ２＋）と混合して緑色蛍光体の一部を置換する使用の形態で、従来のものより優れた色特性のＰＤＰ装置を構成することも可能である。
【０１１２】
その場合、混合比率については、ＰＤＰ装置設計における好ましい緑色を表現できる組成を考慮し、さらに輝度性能を考慮して、調整、制御をすることが可能である。
【０１１３】
また、本実施例では赤及び青の蛍光体に関して、詳細な検討結果を示していないが、以下に示す各組成の蛍光体でも同様にＰＤＰ装置を作製することができる。
【０１１４】
赤色蛍光体では、（Ｙ，Ｇｄ）ＢＯ３：Ｅｕ，（Ｙ，Ｇｄ）２Ｏ３：Ｅｕ、及び（Ｙ，Ｇｄ）（Ｐ，Ｖ）Ｏ４：Ｅｕのいずれか一種以上の蛍光体を含む場合が可能である。また、青色蛍光体では、ＣａＭｇＳｉ２Ｏ６：Ｅｕ、Ｃａ３ＭｇＳｉ２Ｏ８：Ｅｕ、Ｂａ３ＭｇＳｉ２Ｏ８：Ｅｕ、及びＳｒ３ＭｇＳｉ２Ｏ８：Ｅｕからなる群から選ばれた一種以上の青色蛍光体を含む場合が可能である。さらに、ここに示していない蛍光体との組合せも適用できる。
【０１１５】
以上、本発明者によってなされた発明を実施の形態および実施例に基づき具体的に説明したが、本発明は前記実施の形態に限定されるものではなく、その要旨を逸脱しない範囲で種々変更可能であることはいうまでもない。
【産業上の利用可能性】
【０１１６】
本発明の発光装置は、発光の色特性に優れた蛍光体材料に基づいて、高性能の画像表示が可能であり、より大型の発光装置を構成することにより、優れた色再現と高効率が必要かつ優れた動画特性が不可欠な大型の家庭用平面表示装置用途に適用できる。
【図面の簡単な説明】
【０１１７】
【図１】本発明の一実施の形態であるプラズマディスプレイ装置の蛍光体の発光の色度のｘ値とｙ値を相対的に比較してまとめた表である。
【図２】本発明の一実施の形態であるプラズマディスプレイ装置の蛍光体の発光の色度のｘ値とｙ値とを相対的に比較してＺｎ組成比に対しプロットしたグラフである。
【図３】ＡＣ型ＰＤＰにおける放電ガス中のＸｅ組成比（％）と強度比率（Ｉ１７３）／Ｉ１４７）との関係を示すグラフである。
【図４】本発明の一実施の形態であるプラズマディスプレイパネルの構造を示す要部分解斜視図である。
【図５】本発明の一実施の形態であるプラズマディスプレイパネルの構造を示す要部分解断面図である。
【図６】本発明の一実施の形態であるプラズマディスプレイパネルの構造を示す要部分解断面図である。
【図７】本発明の一実施の形態であるプラズマディスプレイパネルの構造を示す要部分解断面図である。
【符号の説明】
【０１１８】
１，６  基板
２，９  電極
３  バスライン
４，８  誘電体層
５  保護膜
７  隔壁
１０  蛍光体層
１００  ＰＤＰ。
【図１】
2009016226.tif 000003
【図２】
2009016226.tif 000004
【図３】
2009016226.tif 000005
【図４】
2009016226.tif 000006
【図５】
2009016226.tif 000007
【図６】
2009016226.tif 000008
【図７】
2009016226.tif 000009